(57)【要約】【課題】ポリエステル樹脂、ポリカーボネート樹脂、エポキシ樹脂、ポリウレタン樹脂、ポリアクリル酸エステル樹脂及びポリメタクリル酸エステル樹脂等の樹脂原料や樹脂改質剤として有用である新規な環式ジオール化合物を提供すること。【解決手段】  一般式（１）【化１】2020040929.tif 000009［式中、Ｒは、同一又は異なって、それぞれ、水素原子、フッ素原子、塩素原子、臭素原子又は炭素数１〜４の直鎖状若しくは分岐鎖状のアルキル基を示す。］で表される新規な環式ジオール化合物を提供する。【選択図】なし【特許請求の範囲】
【請求項１】
一般式（１）
【化１】
2020040929.tif 000008
［式中、Ｒは、同一又は異なって、それぞれ、水素原子、フッ素原子、塩素原子、臭素原子又は炭素数１〜４の直鎖状若しくは分岐鎖状のアルキル基を示す。］
で表される、環式ジオール化合物。
【発明の詳細な説明】
【技術分野】
【０００１】
本発明は、新規な環式ジオール化合物に関する。
【背景技術】
【０００２】
ポリエステル樹脂やポリカーボネート樹脂の樹脂原料として各種のジオール化合物が知られている。しかし、工業的に入手可能な環式ジオール化合物としては、１，４−シクロヘキサンジメタノール、１，４−シクロヘキサンジオールや２，２−ビス（４−ヒドロキシシクロヘキシル）プロパン（水素化ビスフェノールＡ）がある（特許文献１及び２）が、その種類は非常に少なく、様々な応用分野における多岐に渡る要求を満足させることが難しいのが現状である。
【先行技術文献】
【特許文献】
【０００３】
【特許文献１】特開平５−３１０９００号公報
【特許文献２】特開２００３−０４８９６６号公報
【発明の概要】
【発明が解決しようとする課題】
【０００４】
本発明は、ポリエステル樹脂、ポリカーボネート樹脂、エポキシ樹脂、ポリウレタン樹脂、ポリアクリル酸エステル樹脂、ポリメタクリル酸エステル樹脂等の樹脂原料や樹脂改質剤として有用である新規な環式ジオール化合物を提供することを目的とする。
【課題を解決するための手段】
【０００５】
本発明者らは，上記課題を解決すべく、鋭意検討した結果、特異な構造を有する環式ジオール化合物が文献未記載の化合物であり、ポリエステル樹脂、ポリカーボネート樹脂、エポキシ樹脂、ポリウレタン樹脂、ポリアクリル酸エステル樹脂及びポリメタクリル酸エステル樹脂等の樹脂原料や樹脂改質剤として有用なことを見出し、かかる知見に基づいて本発明を完成するに至った。
【０００６】
即ち、本発明は、以下の項目を要旨とする新規な環式ジオール化合物を提供するものである。
【０００７】
［項１］
一般式（１）
【化１】
2020040929.tif 000002
［式中、Ｒは、同一又は異なって、それぞれ、水素原子、フッ素原子、塩素原子、臭素原子又は炭素数１〜４の直鎖状若しくは分岐鎖状のアルキル基を示す。］
で表される、環式ジオール化合物。
【０００８】
[項２]
一般式（１）
【化２】
2020040929.tif 000003
［式中、Ｒは、同一又は異なって、それぞれ、水素原子、フッ素原子、塩素原子、臭素原子又は炭素数１〜４の直鎖状若しくは分岐鎖状のアルキル基を示す。］
で表される環式ジオール化合物の、ポリエステル樹脂、ポリカーボネート樹脂、エポキシ樹脂、ポリウレタン樹脂、ポリアクリル酸エステル樹脂又はポリメタクリル酸エステル樹脂の樹脂原料としての使用方法。
【０００９】
[項３]
一般式（１）
【化３】
2020040929.tif 000004
［式中、Ｒは、同一又は異なって、それぞれ、水素原子、フッ素原子、塩素原子、臭素原子又は炭素数１〜４の直鎖状若しくは分岐鎖状のアルキル基を示す。］
で表される環式ジオール化合物からなる、ポリエステル樹脂、ポリカーボネート樹脂、エポキシ樹脂、ポリウレタン樹脂、ポリアクリル酸エステル樹脂又はポリメタクリル酸エステル樹脂の樹脂改質剤。
【００１０】
[項４]
一般式（２）
【化４】
2020040929.tif 000005
で表される、ビス（９−フルオレノン）ジペンタエリスリトールジアセタール。
【発明の効果】
【００１１】
本発明の新規な環式ジオール化合物は、ポリエステル樹脂、ポリカーボネート樹脂、エポキシ樹脂、ポリウレタン樹脂、ポリアクリル酸エステル樹脂、ポリメタクリル酸エステル樹脂等の樹脂原料又は樹脂改質剤として使用出来る。
【図面の簡単な説明】
【００１２】
【図１】実施例１で得られたビス（９−フルオレノン）ジペンタエリスリトールジアセタールのＩＲスペクトルである。
【図２】実施例１で得られたビス（９−フルオレノン）ジペンタエリスリトールジアセタールの１Ｈ−ＮＭＲスペクトルである。
【発明を実施するための形態】
【００１３】
本発明の新規な環式ジオール化合物は、下記一般式（１）
【化５】
2020040929.tif 000006
［式中、Ｒは、同一又は異なって、それぞれ、水素原子、フッ素原子、塩素原子、臭素原子又は炭素数１〜４の直鎖状若しくは分岐鎖状のアルキル基を示す。］
で表される、環式ジオール化合物である。
【００１４】
一般式（１）において、Ｒで表される炭素数１〜４の直鎖状若しくは分岐鎖状のアルキル基としては、特に制限ないが、例えば、メチル基、エチル基、ｎ−プロピル基、イソプロピル基、ｎ−ブチル基、イソブチル基、ｔｅｒｔ−ブチル基等のアルキル基が挙げられる。このうち好ましくは、メチル基、エチル基、イソブチル基、ｔｅｒｔ−ブチル基である。
【００１５】
一般式（１）で表される環式ジオール化合物の具体的な例としては、ビス（９−フルオレノン）ジペンタエリスリトールジアセタール、ビス（２−フルオロ−９−フルオレノン）ジペンタエリスリトールジアセタール、ビス（２−クロロ−９−フルオレノン）ジペンタエリスリトールジアセタール、ビス（２−ブロモ−９−フルオレノン）ジペンタエリスリトールジアセタール、ビス（２−メチル−９−フルオレノン）ジペンタエリスリトールジアセタール、ビス（２−エチル−９−フルオレノン）ジペンタエリスリトールジアセタール、ビス（２−イソプロピル−９−フルオレノン）ジペンタエリスリトールジアセタール、ビス（２−ｔｅｒｔ−ブチル−９−フルオレノン）ジペンタエリスリトールジアセタール、ビス（３−フルオロ−９−フルオレノン）ジペンタエリスリトールジアセタール、ビス（３−クロロ−９−フルオレノン）ジペンタエリスリトールジアセタール、ビス（３−ブロモ−９−フルオレノン）ジペンタエリスリトールジアセタール、ビス（３−メチル−９−フルオレノン）ジペンタエリスリトールジアセタール、ビス（３−エチル−９−フルオレノン）ジペンタエリスリトールジアセタール、ビス（３−イソプロピル−９−フルオレノン）ジペンタエリスリトールジアセタール、ビス（３−ｔｅｒｔ−ブチル−９−フルオレノン）ジペンタエリスリトールジアセタール、ビス（４−フルオロ−９−フルオレノン）ジペンタエリスリトールジアセタール、ビス（４−クロロ−９−フルオレノン）ジペンタエリスリトールジアセタール、ビス（４−ブロモ−９−フルオレノン）ジペンタエリスリトールジアセタール、ビス（４−メチル−９−フルオレノン）ジペンタエリスリトールジアセタール、ビス（４−エチル−９−フルオレノン）ジペンタエリスリトールジアセタール、ビス（４−イソプロピル−９−フルオレノン）ジペンタエリスリトールジアセタール、ビス（４−ｔｅｒｔ−ブチル−９−フルオレノン）ジペンタエリスリトールジアセタール、ビス（２，７−ジフルオロ−９−フルオレノン）ジペンタエリスリトールジアセタール、ビス（２，７−ジクロロ−９−フルオレノン）ジペンタエリスリトールジアセタール、ビス（２，７−ジブロモ−９−フルオレノン）ジペンタエリスリトールジアセタール、ビス（２，７−ジメチル−９−フルオレノン）ジペンタエリスリトールジアセタール、ビス（２，７−ジエチル−９−フルオレノン）ジペンタエリスリトールジアセタール、ビス（２，７−ジイソプロピル−９−フルオレノン）ジペンタエリスリトールジアセタール、ビス（２，７−ジ−ｔｅｒｔ−ブチル−９−フルオレノン）ジペンタエリスリトールジアセタール、ビス（３，６−ジフルオロ−９−フルオレノン）ジペンタエリスリトールジアセタール、ビス（３，６−ジクロロ−９−フルオレノン）ジペンタエリスリトールジアセタール、ビス（３，６−ジブロモ−９−フルオレノン）ジペンタエリスリトールジアセタール、ビス（３，６−ジメチル−９−フルオレノン）ジペンタエリスリトールジアセタール、ビス（３，６−ジエチル−９−フルオレノン）ジペンタエリスリトールジアセタール、ビス（３，６−ジイソプロピル−９−フルオレノン）ジペンタエリスリトールジアセタール、ビス（３，６−ジ−ｔｅｒｔ−ブチル−９−フルオレノン）ジペンタエリスリトールジアセタール、ビス（４，５−ジフルオロ−９−フルオレノン）ジペンタエリスリトールジアセタール、ビス（４，５−ジクロロ−９−フルオレノン）ジペンタエリスリトールジアセタール、ビス（４，５−ジブロモ−９−フルオレノン）ジペンタエリスリトールジアセタール、ビス（４，５−ジメチル−９−フルオレノン）ジペンタエリスリトールジアセタール、ビス（４，５−ジエチル−９−フルオレノン）ジペンタエリスリトールジアセタール、ビス（４，５−ジイソプロピル−９−フルオレノン）ジペンタエリスリトールジアセタール、ビス（４，５−ジ−ｔｅｒｔ−ブチル−９−フルオレノン）ジペンタエリスリトールジアセタール等が挙げられる。
【００１６】
本発明の新規な環式ジオール化合物は、例えば、下記反応式に示すようにして製造される。
（反応式）
【化６】
2020040929.tif 000007
［式中、Ｒは、同一又は異なって、それぞれ、水素原子、フッ素原子、塩素原子、臭素原子又は炭素数１〜４の直鎖状若しくは分岐鎖状のアルキル基を示す。］
【００１７】
上記の反応式に示すように、本発明の新規な環式ジオール化合物（一般式（１））の製造方法としては、一般式（３）で表される９−フルオレノン化合物をメタノール存在下、酸性触媒存在下でアセタール化反応して、一般式（４）で表される９−フルオレノン化合物のジメチルアセタールとした後、酸性触媒存在下、ジペンタエリスリトールを用いてアセタール交換反応させる製造方法が例示される。
【実施例】
【００１８】
以下に実施例を掲げて本発明を詳しく説明するが、本発明はこれら実施例に限定されるものではない。なお、本実施例において、環式ジオール化合物の各種測定は以下の方法により測定した。また、特に言及していない化合物は試薬を使用した。
【００１９】
＜使用化合物＞
９−フルオレノン：東京化成工業株式会社製
ｐ−トルエンスルホン酸一水和物：ナカライテスク株式会社製
メタノール：ナカライテスク株式会社製
ジペンタエリスリトール：東京化成工業株式会社製
【００２０】
＜ガスクロマトグラフィー（ＧＣ）による分析＞
９−フルオレノンジメチルアセタールの純度（ＧＣ面積％）はガスクロマトグラフィー（ＧＣ）により測定した。
【００２１】
［測定条件］
機器：島津製作所製 ＧＣ−２０１０
カラム：アジレント・テクノロジー株式会社製ＤＢ−１ ３０ｍｘ０．２５ｍｍ×０．２５μｍ
カラム温度：１００〜３２０℃（昇温速度１５℃／ｍｉｎ）
インジェクション温度／検出器温度：２５０℃／３２５℃
検出器：ＦＩＤ
キャリアガス：ヘリウム
ガス線速度：３０ｃｍ／ｓｅｃ
試料：１質量％のアセト二トリル溶液
注入量：１μｌ
【００２２】
＜赤外吸収スペクトル（ＩＲスペクトル）＞
環式ジオール化合物のＩＲスペクトルは、赤外分光分析装置（株式会社パーキンエルマージャパン製Ｓｐｅｃｔｒｕｍ４００）を用い、ＡＴＲ法（減衰全反射法）で行った。
【００２３】
＜プロトン核磁気共鳴スペクトル（１Ｈ−ＮＭＲ）＞
環式ジオール化合物の１Ｈ−ＮＭＲは、重ＤＭＳＯに溶かした後、核磁気共鳴装置（Ｂｒｕｋｅｒ社製ＤＲＸ−５００）を用い、１Ｈ−ＮＭＲ（５００ＭＨｚ）測定で行った。
【００２４】
［実施例１］
還流冷却管を装着した１Ｌ４ツ口フラスコに９−フルオレノン３５．０ｇ（１９４．２ｍｍｏｌ ）、オルト蟻酸トリメチル５７．０ｇ（５３７．１ｍｍｏｌ）、ｐ−トルエンスルホン酸一水和物１．８０ｇ（９．５ｍｍｏｌ)、メタノール３２５．０ｇ（１０．１ｍｏｌ ）を仕込み、５０℃で５時間攪拌した後、トリエチルアミンを加えて中和した。メタノール溶媒を減圧留去し、得られた濃縮粗物に、酢酸エチル１１５ｇおよび５％炭酸水素ナトリウム水１１５ｇを加え攪拌した。分層後、水層を除去し、有機層を６０ｇの水で２回洗浄した。有機層を硫酸ナトリウムで乾燥後、酢酸エチルを減圧留去して、純度９８．８ＧＣ面積％の９−フルオレノンジメチルアセタールを得た。得られた９−フルオレノンジメチルアセタールはさらなる精製を行うことなく、次の反応に用いた。
【００２５】
還流冷却管付きディーンスタークトラップを装着した２００ｍLナスフラスコにジペンタエリスリトール１０．３（４０．５ｍｍｏｌ）、９−フルオレノンジメチルアセタール８．０g（３５．４ｍｍｏｌ）、ｐ−トルエンスルホン酸一水和物３８ｍｇ（０．２２ｍｍｏｌ)、トルエン２９．４ｇ、Ｎ,Ｎ−ジメチルホルムアミド５５．９ｇを仕込み、系を窒素置換した後、昇温してトルエン還流下で、５．５時間攪拌した。反応混合物を室温に戻し、トリエチルアミンで中和し、水１５０ｇを加えて攪拌した。分層後、有機層と水層に分け、水層を酢酸エチル１５０ｍｌで３回抽出し、酢酸エチルと先に分けていた有機層とを合わせた。１００ｍｌの水で洗い、硫酸ナトリウムで乾燥した。得られた有機層から酢酸エチルを減圧留去し、粗ビス（９−フルオレノン）ジペンタエリスリトールジアセタールを得た。得られた粗ビス（９−フルオレノン）ジペンタエリスリトールジアセタールをシリカゲルカラムクロマトグラフィー（酢酸エチル−ｎ−ヘキサン混合溶媒）法により、ビス（９−フルオレノン）ジペンタエリスリトールジアセタールを単離した。
【００２６】
得られたビス（９−フルオレノン）ジペンタエリスリトールジアセタールについて、ＩＲスペクトル及び１Ｈ−ＮＭＲスペクトルを測定した。得られた結果を、図１及び図２に示した。図中に示される下記特性ピークよりビス（９−フルオレノン）ジペンタエリスリトールジアセタールであることを確認した。
【００２７】
ＩＲ（ｃｍ-１）：３４９９，３０４４，２９６７，２９４４，２８９０，１６１０，１４８１，１４６６，１４５０，１１８５，１１１９，１０６９，１００４，７６０，７３３，６８８
【００２８】
１Ｈ−ＮＭＲ（５００ＭＨｚ,ｐｐｍ）：３．７４（ｄ，４Ｈ），３．７６（ｓ，４Ｈ），４．１８（ｄ，４Ｈ），４．２７（ｄ，４Ｈ），５．０４（ｔ，２Ｈ），７．２５（ｄｄ，２Ｈ），７．３２（ｄｄ，２Ｈ），７．４０（ｄ，２Ｈ），７．４４（ｄ，２Ｈ），７.７４（ｄ，２Ｈ），７.７５（ｄ，２Ｈ），７.８３（ｄｄ，４Ｈ）
（なお、２．５ｐｐｍ付近のピークは溶媒の重ＤＭＳＯに由来するピークである。また、１．１５ｐｐｍ，１．９６ｐｐｍ，４．００ｐｐｍ付近のピークは残存溶媒の酢酸エチルに由来するピークであり、３．３６ｐｐｍ付近のピークは重ＤＭＳＯ中の水に由来するピークである。）
【産業上の利用可能性】
【００２９】
本発明の新規な環式ジオール化合物は、ポリエステル樹脂、ポリカーボネート樹脂、エポキシ樹脂、ポリウレタン樹脂、ポリアクリル酸エステル樹脂及びポリメタクリル酸エステル樹脂等の樹脂原料や樹脂改質剤として使用することができる。
【図１】
2020040929.tif 000010
【図２】
2020040929.tif 000011